Brevet FR3051812A1 — publié le 20171201

-1- Pièce aux propriétés photoluminescentes pour pavement ou revêtement L'invention concerne une pièce pour couvrir les sols ou les murs, aussi bien à l'intérieur qu'à l'extérieur, définie en forme de bloc, dalle ou carreau, aux propriétés photoluminescentes. Il existe dans l'état de la technique des propositions qui consistent en des pièces en béton préfabriquées qui sont obtenues à partir d'une masse endurcie ou qui a fait prise, ladite masse comprenant dans sa composition des éléments ou des fragments d'éléments aux propriétés photoluminescentes. La propriété de tels éléments est que leur structure électronique est capable d'absorber l'énergie provenant d'un rayonnement incident pour émettre postérieurement une partie de cette énergie, lorsque les électrons retournent à leur état fondamental, sous la forme d'une lumière visible. Les minéraux photoluminescents sont un exemple d'éléments avec ces propriétés. La pièce obtenue présente, outre une esthétique différente des pièces conventionnelles, des avantages pratiques pour faire ressortir sa présence dans l'obscurité ou dans des environnements ténus. De telles propositions ont néanmoins quelques inconvénients pratiques, comme l'augmentation du coût par unité de masse des pièces en raison du coût élevé de ces fragments ou éléments aux propriétés photoluminescentes ; et le fait que pendant le repos de la masse pour sa prise et son durcissement sous l'effet des barrières physiques que les moules imposent, ces fragments ou éléments aux propriétés photoluminescentes ne sont pas suffisamment exposés à l'extérieur pour pleinement tirer avantage de leurs propriétés lorsque la pièce est installée dans son lieu de destination. La pièce selon la présente invention résout ces inconvénients et autres tel que décrit en détail ci-après. La pièce aux propriétés photoluminescentes pour pavement ou revêtement selon l'invention est caractérisée en ce que des éléments ou fragments aux propriétés photoluminescentes sont intégrés dans la masse d'au moins une partie de la pièce, qui donne sur l'extérieur, et en ce qu'au moins la surface visible de ladite partie de la pièce est une surface polie, fraisée, 3051812 - 2 - découpée, brossée, sablée ou grenaillée avec des abrasifs appropriés qui augmentent l'exposition desdits fragments sur ladite surface visible laquelle est en outre sensibilisée, la présence de ces fragments aux propriétés photoluminescentes dans la masse de cette partie de la pièce étant 5 manifestement plus importante que celle d'autres parties de la pièce, telles que celles qui ne donnent pas sur l'extérieur ou celles dont la surface visible ne sera pas accessible lorsque la pièce sera placée dans une oeuvre. L'invention s'éloigne donc de ces propositions qui se basent par exemple 10 sur l'application d'une couche de peinture, de vernis ou similaire, aux propriétés photoluminescentes, sur la pièce. La pièce peut être sous la forme de bloc, dalle ou carreau, selon le cas et l'application pour laquelle elle est destinée. La structure et la composition décrite 15 ci-dessus la rendent appropriée au pavement ou revêtement, mais aussi pour d'autres utilisations telles qu'une bordure de trottoir, une rigole, une marche d'escalier, un bloc fonctionnel comme celui d'un gradin, un banc, une borne, en définitive, tout élément de construction. 20 Selon l'invention, les fragments aux propriétés photoluminescentes ne sont pas répartis de façon homogène sur la pièce, mais sont intentionnellement classés ou accumulés selon la partie de la pièce dont la surface extérieure sera ou est destinée à être accessible lorsque la pièce sera placée sur l'oeuvre. Ce classement peut être réalisé simplement par sédimentation lorsque la masse 25 n'est pas endurcie ; moyennant le coulage des fragments dans le moule en temps voulu au lieu de préparer d'abord le mélange, c'est la masse avec les fragments aux propriétés photoluminescentes, et ensuite la verser dans le moule ; ou parce que la masse de cette partie de la pièce qui donne sur l'extérieur est un postiche, tel qu'un postiche de remplissage d'une concavité 30 dont est pourvue la pièce, tout ce qui précède tel qu'il sera illustré ci-après. Avantageusement, l'accumulation de ces fragments fonctionnels seulement sur les parties cibles réduit significativement les coûts de fabrication. D'autre part, il arrive que pour compenser le fait que les fragments aux 35 propriétés photoluminescentes ne sont pas suffisamment exposés lorsque l'on 3051812 - 3 - procède à la fabrication de la pièce de façon conventionnelle, on tend à augmenter sa quantité ce qui a une répercussion sur le coût comme il a déjà été signalé. 5 Au lieu d'augmenter la présence des fragments aux propriétés photoluminescentes, sur la pièce selon l'invention la surface visible de la partie du carreau qui incorpore ces fragments est polie, fraisée ou découpée avec des abrasifs appropriés qui augmentent l'exposition desdits fragments sur ladite surface visible, mais sans altérer irrémédiablement leurs propriétés 10 photoluminescentes. Les finitions de polissage pouvant être conventionnellement mises en oeuvre sur des pièces en béton ne sont pas appropriées pour l'objectif qui est visé dans une pièce comme celle de l'invention, donc de telles opérations de 15 polissage qui sont mises en oeuvre rayeraient ou détérioreraient le lustre des fragments aux propriétés photoluminescentes exposés en détériorant de façon irréversible leurs propriétés. Dans le secteur du béton ou du ciment on connaît les papiers de verre, de 20 diamant ou laminés, pour travailler à sec ou humide, ainsi que les abrasifs pour polir avec de l'eau composés d'un liant de ciment et d'un matériau abrasif qui doit être du carborundum ou du diamant, le problème est que ces papiers ou abrasifs rayent profondément les fragments photoluminescents et diminuent considérablement l'intensité de lumière qu'ils reflètent en plus de la déformer. 25 Selon une variante de l'invention, la surface visible de la partie de la pièce avec des éléments ou fragments intégrés aux propriétés photoluminescentes, ci-après appelés fragments fonctionnels, présente une finition polie avec des abrasifs de résine avec du carbure de silicium ou carborundum, ultérieurement 30 sensibilisé. Cette sélection particulière permet de contourner les inconvénients susmentionnés. Préférablement, la surface citée visible est sensibilisée avec de l'oxyde de cérium. Par exemple, avec une solution aqueuse à base d'oxyde de cérium. 35 3051812 - 4 - Par exemple, la sensibilisation peut être réalisée moyennant le lustrage avec une solution qui comprend de l'oxyde de cérium en frottant la surface avec un disque matelassé en coton. 5 Bien que les inventeurs aient révélé que les abrasifs ne sont pas tous appropriés et que l'emploi d'abrasifs composés avec du liant en résine est idéal, le fragment photoluminescent peut être parfois rayé à un point où ses propriétés photoluminescentes en sont atténuées. Pour améliorer davantage les propriétés de la pièce, il est donc proposé d'appliquer de l'oxyde de cérium Ce02, un 10 composé chimique constitué par la calcination de l'oxalate de cérium (Ce02CCO2Ce) ou également par l'hydroxyde de cérium [Ce(OH)4]. Une fois lustrée par frottement de façon manuelle ou automatisée, les fragments fonctionnels exposés sur la surface visible, préalablement polie, déploient tout leur potentiel. 15 Selon une variante de l'invention, on distingue dans la pièce une face dépourvue de ces fragments fonctionnels. La masse de la partie ou parties de la pièce avec des fragments 20 fonctionnels ne doit pas être nécessairement de la même nature que le reste de la masse qui définit la pièce ou d'autres parties de la pièce. Dans une variante de l'invention, la masse de la partie ou parties de la pièce avec des fragments fonctionnels qui donnent sur l'extérieur comprend des 25 granulats et lesdits fragments fonctionnels, la présence en poids de la somme des granulats et des fragments fonctionnels étant entre 40 % et 60 % dans cette partie de la masse. La taille des fragments fonctionnels est déterminante pour potentialiser 30 l'effet que ces derniers produisent sur la pièce. Ainsi, l'invention vise à sélectionner la taille des fragments fonctionnels en fonction de la taille des granulats. Dans une variante, la taille des fragments fonctionnels sera égale ou 35 inférieure à la taille des granulats, afin qu'ils occupent ou remplissent les 3051812 - 5 - interstices générés entre les granulats en contact. Ainsi, dans un mode de réalisation les granulats ont une taille, c'est-à-dire une longueur dans toutes ses trois dimensions, comprise entre 3 et 6 mm et les fragments fonctionnels ont une taille entre 1 et 3 mm afin de garantir un remplissage de tous les trous que 5 laissent les granulats fonctionnels. Dans un autre mode de réalisation, les granulats ont une taille, c'est-à-dire une longueur dans toutes ses trois dimensions, comprise entre 3 et 6 mm et les fragments fonctionnels ont une taille entre 3 et 6 mm. Dans un autre mode de réalisation, les granulats ont une taille, c'est-à-dire une longueur dans toutes ses trois dimensions, compris entre 3 et 10 6 mm et les fragments fonctionnels combinent des tailles entre 1 et 3 mm et entre 3 et 6 mm dans une proportion similaire, ou les fragments entre 1 et 3 mm étant dans une proportion moins importante. Dans une autre variante, la taille des fragments fonctionnels sera plus 15 grande que la taille des granulats, afin que ceux-ci occupent ou remplissent les interstices générés entre les granulats en contact. Dans une autre variante, la pièce a une forme de bloc, contenant le pourcentage des fragments fonctionnels voulu, pour être découpé en planches 20 terminées et sensibilisées de la forme susmentionnée. Préférablement, les fragments fonctionnels sont choisis parmi tous ceux pouvant avoir des caractéristiques photoluminescentes, notamment ceux constitués de verre (SiO2) phosphorescents avec une composition chimique 25 SrA1204 : Eu2+, Dy3+, K2SiO3 (pour le composé phosphorescent) ou de résine au lieu du verre. En tout état de cause, le procédé de polissage et de sensibilisation, par exemple moyennant le lustrage à base d'oxyde de cérium, s'est révélé particulièrement intéressant. 30 Le criblage (sélection par taille des granulats photoluminescents), le nettoyage (pour éliminer les impuretés ou les particules collées) et le lavage de ces granulats sont importants pour garantir une parfaite intégration dans la masse où ils seront placés. 35 Dans un autre mode de réalisation, les fragments fonctionnels sont 3051812 - 6 - intégrés dans une masse à base de résine qui, à la manière d'un postiche, a été placée en remplissage d'une concavité dont la pièce est pourvue, la pièce pouvant être une pièce de ciment, béton, céramique, asphalte ou tout produit originaire d'un mélange de matières qui ensuite durcissent ou non. 5 La Fig. la illustre schématiquement et en section transversale une pièce selon l'invention ; et La Fig. 2a montre la surface extérieure ou une vue d'une pièce avec des 10 fragments fonctionnels intégrés, exposés par polissage de la surface, mais sans sensibiliser ; La Fig. 2b, est un détail approfondi de la zone indiquée sur la Fig. 2a, qui permet d'observer clairement que la surface exposée des fragments fonctionnels 15 est détériorée, ceci pouvant être observée sous la forme de discontinuités sur la surface ; La Fig. 3a montre la surface extérieure ou une vue d'une pièce avec des fragments fonctionnels intégrés, exposés par polissage de la surface et 20 sensibilisés ; et La Fig. 3b, est un détail approfondi de la zone indiquée sur la Fig. 3a, qui permet d'observer clairement que la surface exposée des fragments fonctionnels ne présente pas les discontinuités observables sur la Fig. 2b. 25 Il existe sur le marché des fragments de cristal (SiO2) ou de résines qui sont photoluminescents sur toute leur masse, ce qui permet une découpe ou un polissage de leur surface et de conserver leurs propriétés photoluminescentes. 30 Lorsqu'il est poli ou découpé de façon conventionnelle, dans le secteur des matériaux de construction, un fragment de ce type, mentionné dans le présent document comme fragment fonctionnel, est rayé et perd une grande partie de ses propriétés photoluminescentes ou fluorescentes. Il a été révélé, néanmoins, que, s'ils sont polis ou découpés avec des abrasifs de résine, 35 également compatibles avec les autres matériaux structuraux qui définissent 3051812 - 7 - habituellement la masse d'une pièce pour pavement ou revêtement, et si, en outre, une sensibilisation est réalisée, de préférence avec de l'oxyde de cérium frotté avec un disque matelassé en coton, les fragments fonctionnels répondent avec toutes leurs propriétés photoluminescentes, et y compris, les améliorent 5 lorsqu'ils sont intégrés dans la masse. Effectivement, parmi tous les abrasifs employés dans le secteur du béton les composés avec un liant de résine sont sélectionnés, néanmoins, le fragment photoluminescent peut être rayé, ses propriétés étant atténuées, il est donc 10 proposé donc d'appliquer de l'oxyde de cérium - Ce02. Il a pu être constaté que l'application d'oxyde de cérium est sensiblement améliorée si un abrasif avec de la résine a été préalablement employé, ainsi la surface de découpe des fragments fonctionnels n'est pas endommagée de façon irréversible et conserve donc la totalité de son pouvoir photoluminescent. 15 L'oxyde de cérium se trouve sur le marché sous forme de pâte ou poudre et est employé dans des secteurs autres que le domaine du béton, par exemple il est employé comme catalyseurs pour réduire les émissions de gaz des automobiles voire comme crème solaire ou pour le nettoyage des 20 vitres. Pour son application particulière dans une pièce comme celle de l'invention, il est proposé de remplir un disque en coton ou similaire qui frottera sur la pièce et donc sur les fragments fonctionnels, ce qui leur rendra toute leur 25 splendeur. La pièce ainsi obtenue se différencie des autres propositions connues par le fait qu'elle améliore considérablement ses capacités photoluminescentes. Les fragments luminescents peuvent être incorporés à une masse qui est versée dans un moule, de préférence avant que la même masse sans fragments 30 fonctionnels ne soit versée dans le même moule ou une masse de nature distincte pour parvenir à un classement déterminé des fragments dans la pièce finale obtenue. Ces fragments fonctionnels peuvent aussi être intégrés dans une matrice 35 à base de résine, ou dans un matériau liant, identique ou différent de celui de la 3051812 - 8 - masse de la pièce, employée pour remplir un fraisage ou taraudage d'une partie de ladite pièce une fois endurcie. Dans ce cas il convient de prévoir également la sélection de tailles de ces fragments, tel qu'il a été expliqué ci-dessus, puisque nous remplissons ainsi tous les trous de la matrice. 5 En tout état de cause, il sera procédé à la réalisation d'un traitement superficiel à la partie de la pièce, postiche ou non, avec les fragments fonctionnels pour les exposer à l'extérieur, tel que nous l'avons susmentionné avec les abrasifs de résine et la finition avec de l'oxyde de cérium 10 Pour l'obtention de la pièce qui est illustrée schématiquement et uniquement à titre d'exemple sur la Fig. la, une première couche de masse avec les fragments fonctionnels est ajoutée dans un moule de mesures en plan si nécessaire, selon la hauteur et selon l'épaisseur de la pièce, qui déterminera une 15 partie la extérieure, qui peut contenir du matériau liant ou non, pour ensuite verser une deuxième couche de masse sans éléments ou fragments fonctionnels qui déterminera une deuxième partie 1 b intérieure. Dans l'exemple, une troisième couche de masse qui déterminera une troisième partie 1 c extérieure, mais qui sera cachée lorsque la pièce sera installée, est employée pour augmenter 20 l'épaisseur de cette dernière. Comme il a été susmentionné, cela permet de réduire le coût élevé lié à l'incorporation de ces fragments fonctionnels, puisque leur consommation est ainsi beaucoup moins importante, une quantité importante de fragments fonctionnels est donc économisée par rapport à d'autres pièces obtenues par des méthodes traditionnelles. 25 Les éléments ou matières premières que la partie la de la pièce intègre dans l'exemple de réalisation, illustrée de façon schématique sur la Fig. la, seraient : 30 - Ciment dans une proportion de 15 % à 30 %. - Marbre artificiel de carbonate calcique, CaCO3, de granulométrie 0,08 à 1,1 mm dans une proportion entre 20 % et 35 %. - Granulats 4 de tout type (marmoréens, granitiques, calcaires...) dans une proportion variable selon la quantité de fragments fonctionnels, la somme 35 des deux sera entre 40 % et 60 %. 3051812 - 9 - - Colorants, de préférence inorganiques, pour donner à la pièce la couleur voulue, dans une proportion maximale de 3 %. - Fragments fonctionnels 2, photoluminescents, sélectionnés parmi ceux constitués de verre (SiO2) phosphorescent avec une composition chimique 5 SrA1204 : Eu2+, Dy3+, K2SiO3 (pour le composé phosphorescent), par résine ou un mélange des précédents, de façon irrégulière et une couleur selon les préférences dans une proportion variable selon la quantité de photoluminescence voulue. La taille de ces fragments dépendra de la taille des granulats marmoréens, granitiques ou calcaires et de la surface 10 photoluminescente que l'on veut obtenir. Ainsi si nous voulons obtenir une surface photoluminescente complète nous devrons remplir tous les trous que laissent les granulats non fonctionnels avec plusieurs tailles de granulat fonctionnel, afin qu'ils remplissent tous les trous. Ainsi si le granulat non fonctionnel a une taille de 3-6 mm, les granulats fonctionnels doivent avoir une 15 taille 1-3 mm (33 %) et 3-6 mm (67 %). Pour parvenir à ce que les fragments fonctionnels 2 apparaissent dans une proportion optimale et dans l'objectif de potentialiser ses propriétés photoluminescentes il sera procédé au polissage de la surface visible et à la 20 finalisation avec la sensibilisation susmentionnée pour obtenir la surface visible 3 finale. Les Figs. 2b et 3b montrent les différences pouvant être observées à l'oail nu entre deux surfaces polies pour exposer les fragments fonctionnels, étant 25 dans le cas de la Fig. 2b sans être sensibilisées ; et dans le cas de la Fig. 3b étant sensibilisées avec de l'oxyde de cérium. Dans le premier cas, sans que les surfaces soient lustrées ou sensibilisées, les propriétés photoluminescentes des fragments fonctionnels sont très pauvres alors que dans le deuxième cas ces propriétés peuvent être mises à profit au maximum. 30 Bien que dans l'exemple de réalisation décrit ci-dessus les granulats étaient combinés à des fragments fonctionnels, l'invention vise également à ce que la masse ou masses soient dépourvues de granulats communs, à savoir sans propriétés photoluminescentes. 35 3051812 -10- Dans un autre exemple de réalisation, afin que la pièce soit rugueuse, à surface non lisse ou antidérapante, au lieu de procéder au polissage ou découpe, nous réaliserons un brossage avec des brosses diamantées ou dures sur la pièce, bien qu'un grenaillage ou sablage pourrait être effectué de telle 5 sorte que l'un de ces procédés endommage une partie du liant et des pierres non fonctionnelles, mais endommage à peine les fonctionnelles, cela est possible grâce à la dureté des pierres fonctionnelles (normalement SiO2). Dans l'objectif de contourner les inconvénients liés aux rayures que les brosses réalisent sur les fragments fonctionnels, la pièce est terminée en la sensibilisant avec un lustre à 10 base d'oxyde de cérium en frottant avec un disque matelassé en coton les fragments fonctionnels. Ces fragments fonctionnels peuvent aussi être intégrés dans une matrice à base de résine, ou dans un matériau liant différent, ou non, de celui de la 15 masse de la pièce, employée pour remplir un fraisage ou taraudage d'une partie de ladite pièce une fois endurcie. Dans ce cas il convient de prévoir également la sélection de tailles de ces fragments, tel qu'il a été expliqué ci-dessus, puisque nous remplissons ainsi tous les trous de la matrice. La taille des fragments pourra également être conditionnée à la taille de ce postiche o remplissage. 20 Dans un exemple, il est procédé au mélange préalable des fragments fonctionnels avec le matériau liant selon la quantité voulue, quantité qui dépendra de l'intensité de fluorescence requise et des coûts abordables, une fois que tout le produit est bien mélangé nous procéderons au remplissage avec la 25 masse obtenue du fraisage ou taraudage de la pièce ou dalle jusqu'à la hauteur voulue. Comme dans le cas de l'exemple précédent le fait que pendant le repos de la masse pour sa prise et son durcissement sous l'effet des barrières 30 physiques que les moules imposent, ces fragments ou éléments aux propriétés photoluminescentes ne sont pas suffisamment exposés à l'extérieur pour pleinement tirer avantage de leurs propriétés, puisque le liant, dû à sa forme irrégulière, les enveloppe pratiquement dans leur totalité et nous devrons donc procéder également au procédé de polissage et/ou découpe et sensibilisation 35 postérieure, avec un traitement à base d'oxyde de cérium. 3051812 -11- Dans un autre exemple de réalisation, ce polissage peut avoir une surface rugueuse si nous procédons également à un brossage ou avec des brosses diamantées ou dures sur la surface voulue, de sorte que ce brossage 5 endommage une partie du liant et des pierres (le cas échéant granulats) non fonctionnelles, mais endommage à peine les fragments fonctionnels, cela est possible grâce à la dureté de ces fragments fonctionnels (normalement SiO2). Pour éliminer les rayures que les brosses laissent sur les fragments fonctionnels la sensibilisation est réalisée, moyennant un lustrage avec de l'oxyde de cérium 10 en frottant avec un disque matelassé en coton les fragments fonctionnels. Dans un autre exemple de réalisation il peut être procédé à une combinaison des deux finitions, à savoir nous obtiendrons des parties de la pièce sous forme polie et d'autres avec une forme rugueuse. 15 Pour cela il est procédé à un polissage de toute la surface, un protecteur (de la forme que nous voulons) est placé, dans les zones qui sélectivement ne sont pas voulues avec une finition rugueuse afin que les brosses ne les altèrent pas et ainsi lorsque le protecteur est retiré il y aura des zones de la pièce ou 20 surface visible avec une première finition et d'autres avec une deuxième finition. En tout état de cause, nous devrons procéder ensuite à l'application avec de l'oxyde de cérium en frottant avec un disque matelassé en coton les fragments fonctionnels. REVENDICATIONS1.- Une pièce aux propriétés photoluminescentes pour pavement ou revêtement, caractérisée en ce que des éléments ou fragments aux propriétés photoluminescentes (2) sont intégrés dans la masse d'au moins une partie (1a) de la pièce, qui donne sur l'extérieur, et en ce qu'au moins la surface visible (3) de ladite partie de la pièce est une surface polie, fraisée, découpée, brossée, sablée ou grenaillée avec des abrasifs appropriés qui augmentent l'exposition desdits fragments sur ladite surface visible (3) et qui est en outre sensibilisée, la présence de ces éléments ou fragments aux propriétés photoluminescentes (2) dans la masse de cette partie (1a) de la pièce étant manifestement plus importante que celle d'autres parties (1 b, 1c) de la pièce, telles que celles qui ne donnent pas sur l'extérieur ou celles dont la surface visible ne sera pas accessible lorsque la pièce sera placée dans une oeuvre. 2.- Une pièce selon la revendication précédente, caractérisée en ce que la surface visible mentionnée (3) de la pièce est sensibilisée avec de l'oxyde de cérium. 3.- Une pièce selon l'une quelconque des revendications 1 ou 2, caractérisée en ce que la surface visible (3) présente une finition lisse, polie avec des abrasifs de résine avec du carbure de silicium ou du carborundum. 4.- Une pièce selon l'une quelconque des revendications 1 à 3, caractérisée en ce que la surface visible (3) présente une finition rugueuse, antidérapante, résultat d'un polissage avec des brosses diamantées ou suffisamment dures, dans lequel la couche la plus extérieure de la masse où sont intégrés les éléments ou fragments aux propriétés photoluminescentes (2) a été éliminée. 5.- Une pièce selon l'une quelconque des revendications précédentes, caractérisée en ce que la masse de la partie (1a) de la pièce aux éléments ou fragments aux propriétés photoluminescentes (2) comprend dans sa composition des granulats (4), la présence en poids de ces granulats avec celle des éléments ou fragments aux propriétés photoluminescentes (2) étant entre 40 % et 60 %. 3051812 -13- 6.- Une pièce selon la revendication précédente, caractérisée en ce que la taille moyenne des granulats (4) est égale ou supérieure à la taille moyenne des éléments ou fragments aux propriétés photoluminescentes (2). 7.- Une pièce selon la revendication précédente, caractérisée en ce que la taille des granulats (4) étant comprise entre 3 et 6 mm, la taille des éléments ou fragments aux propriétés photoluminescentes (2) est comprise entre 1 et 3 mm. 8.- Une pièce selon la revendication 6, caractérisée en ce que la taille des granulats (4) étant comprise entre 3 et 6 mm, la taille des éléments ou fragments aux propriétés photoluminescentes (2) est comprise entre 3 et 6 mm. 15 9.- Une pièce selon la revendication 6, caractérisée en ce que la taille des granulats (4) étant comprise entre 3 et 6 mm, les éléments ou fragments aux propriétés photoluminescentes (2) combinent des tailles entre 1 et 3 mm et entre 3 et 6 mm dans une proportion similaire, ou les fragments entre 1 et 3 mm étant dans une proportion moins importante. 20 10.- Une pièce selon la revendication 5, caractérisée en ce que la taille moyenne des granulats (4) est inférieure à la taille moyenne des éléments ou fragments aux propriétés photoluminescentes (2). 25 11.- Une pièce selon l'une quelconque des revendications précédentes, caractérisée en ce que l'on distingue trois parties (1a, 1 b, 1c) stratifiées avec une composition différente de masse, l'une au moins desdites parties (1 b ou 1c) étant dépourvue d'éléments ou fragments aux propriétés photoluminescentes (2) intégrés en son intérieur. 30 12.- Une pièce selon l'une quelconque des revendications 1 à 4, caractérisée en ce que la partie (1a) de la pièce (1) où sont intégrés dans la masse des éléments ou fragments aux propriétés photoluminescentes (2) est une partie postiche de la pièce (1), de remplissage d'une entrée formée ou 35 pratiquée sur la surface de la pièce (1), la composition de cette masse de 5 10 3051812 -14- remplissage étant à base de résine.